(57)【要約】【課題】本発明は、重金属イオンに対して高い選択除去能を有するアルミノシリケート非晶質体を提供することを目的とする。【解決手段】本発明のアルミノシリケート非晶質体は、一般式ｘＭＯ・ｙＡｌ２　Ｏ３　・ｚＳｉＯ２　（Ｍ＝Ｍｇ，Ｃａ，Ｓｒ，Ｂａ）で表される。ここで、０．１≦ｘ≦０．８、０．１≦ｙ≦０．８、０．１≦ｚ≦０．８の範囲にある。本発明のアルミノシリケート非晶質体の製造方法は、以下の工程を含んでいる。（イ）アルカリ土類、アルミナ、シリカ源となる原料粉末を秤量・混合する工程。（ロ）混合した粉末を粉砕し、メカノケミカルな反応を引き起こさせる工程。（ハ）この粉末またはその成形体を加熱処理する工程。【選択図】　　　　なし【特許請求の範囲】
【請求項１】
一般式ｘＭＯ・ｙＡｌ２　Ｏ３　・ｚＳｉＯ２　（Ｍ＝Ｍｇ，Ｃａ，Ｓｒ，Ｂａ）で表されるアルミノシリケート非晶質体。
ここで、０．１≦ｘ≦０．８、０．１≦ｙ≦０．８、０．１≦ｚ≦０．８
【請求項２】
請求項１において、アルカリ土類とアルミナとシリカ源とを粉砕混合して、加熱処理する工程を経て作製されるアルミノシリケート非晶質体。
【請求項３】
請求項２において、粉砕混合後に成形体を作製し、これを加熱処理する工程を経て作製されるアルミノシリケート非晶質体。
【請求項４】
重金属イオンの除去が高度に選択的である、請求項１記載のアルミノシリケート非晶質体。
【請求項５】
以下の工程を含むアルミノシリケート非晶質体の製造方法。
（イ）アルカリ土類、アルミナ、シリカ源となる原料粉末を秤量・混合する工程。
（ロ）混合した粉末を粉砕し、メカノケミカルな反応を引き起こさせる工程。
（ハ）この粉末またはその成形体を加熱処理する工程。
【請求項６】
請求項１のアルミノシリケート非晶質体を含む重金属イオン除去材料。
【発明の詳細な説明】
【０００１】
【発明の属する技術分野】
本発明は、アルミノシリケート非晶質体およびその製造方法に関する。また、このアルミノシリケート非晶質体を含む重金属イオン除去材料に関する。
【０００２】
【従来の技術】
現在、様々な原因により河川・湖沼・海洋などの水質環境で重金属イオンなどによる環境汚染が起きる可能性があり、また、鉱山やメッキ工場等からの廃液に対しては、それら廃水を処理する必要がある。これらの重金属イオンを除去するには、アルカリや酸を用いてｐＨを変化させることにより重金属イオンを沈殿除去させる方法と、ゼオライトに代表されるイオン交換体や活性炭に代表される吸着剤などを利用する方法が考えられている。
【０００３】
従来的な方法であるｐＨを変える方法では、用いるアルカリや酸による環境汚染の可能性があり、また、除去処理後に処理溶液を中和するなどの後処理も必要である。一方、ゼオライト、活性炭、またＫＡｌＳｉＯ４　（Ｋｉｙｏｓｈｉ　ＯＫＡＤＡ　ｅｔ　ａｌ．，Ｊｏｕｒｎａｌ　ｏｆ　ｔｈｅ　Ｃｅｒａｍｉｃ　Ｓｏｃｉｅｔｙ　ｏｆ　Ｊａｐａｎ　１０８［１０］２０００）では重金属イオンと水質環境中に通常共存するアルカリやアルカリ土類イオンに対する選択性があまり変わらないためそれらの影響を強く受けたり、取り込まれた重金属イオンが逆反応で再溶出したりするなどの問題がある。そこで、これらに変わる新規な重金属イオン除去材料の開発が求められている。
【０００４】
すなわち近年、比較的低濃度の重金属イオンによる環境汚染に対する浄化や工業廃水中の低濃度の重金属イオンに対して、高い選択性と除去機能を有する重金属イオン除去材料の開発が求められている。
【０００５】
【発明が解決しようとする課題】
しかしながら、通常の水質環境である中性付近のｐＨ下で存在する比較的低濃度の重金属イオンをそれらの水質環境中に通常含まれているアルカリやアルカリ土類金属イオンの影響を被ることなく、選択的に除去する機能を持った重金属イオン除去材料は知られていない。
【０００６】
本発明は、このような課題に鑑みてなされたものであり、重金属イオンに対して高い選択除去能を有するアルミノシリケート非晶質体およびその製造方法を提供するとともに、このアルミノシリケート非晶質体を含む重金属イオン除去材料を提供することを目的とする。
【０００７】
【課題を解決するための手段】
本発明のアルミノシリケート非晶質体は、一般式ｘＭＯ・ｙＡｌ２　Ｏ３　・ｚＳｉＯ２　（Ｍ＝Ｍｇ，Ｃａ，Ｓｒ，Ｂａ）で表されるアルミノシリケート非晶質体である。ここで、０．１≦ｘ≦０．８、０．１≦ｙ≦０．８、０．１≦ｚ≦０．８の範囲にある。このアルミノシリケート非晶質体は、重金属イオンの除去が高度に選択的である。
【０００８】
本発明のアルミノシリケート非晶質体の製造方法は、以下の工程を含む製造方法である。（イ）アルカリ土類、アルミナ、シリカ源となる原料粉末を秤量・混合する工程。（ロ）混合した粉末を粉砕し、メカノケミカルな反応を引き起こさせる工程。（ハ）この粉末またはその成形体を加熱処理する工程。この製造方法によれば、活性化されたアルミノシリケート非晶質体を得ることができる。
【０００９】
本発明の重金属イオン除去材料は、上述構成のアルミノシリケート非晶質体を含むものである。これによれば、重金属イオンの除去が高度に選択的である重金属イオン除去材料を得ることができる。
【００１０】
【発明の実施の形態】
以下、アルミノシリケート非晶質体およびその製造方法、並びにこのアルミノシリケート非晶質体を含む重金属イオン除去材料に係わる発明の実施の形態について説明する。
【００１１】
まず、アルミノシリケート非晶質体について説明する。
本発明のアルミノシリケート非晶質体は、一般式ｘＭＯ・ｙＡｌ２　Ｏ３　・ｚＳｉＯ２　で表される不定比化合物である。
【００１２】
Ｍは、Ｍｇ，Ｃａ，Ｓｒ，Ｂａから選ばれるものからなる。
ｘ，ｙ，ｚは、０．１≦ｘ≦０．８、０．１≦ｙ≦０．８、０．１≦ｚ≦０．８、ｘ＋ｙ＋ｚ＝１、の条件の範囲にあることが好ましい。その理由は中性ｐＨ付近で重金属イオン除去能を発現させる上で好ましい構造が多くできやすいためである。
【００１３】
また、アルミノシリケート非晶質体は、ＳｉＯ２　／Ａｌ２　Ｏ３　（モル比）＝１／１〜４／１であることがさらに好ましい。この範囲内にあると、アルミナ成分がシリカ成分とともに四面体を形成した非晶質構造をとりやすいからである。
【００１４】
また、アルミノシリケート非晶質体は、ｘが０．１５〜０．８であることがさらに好ましい。この範囲内にあると、ＭＯ成分の選択溶解作用により重金属イオンの除去能が優れているという利点がある。
【００１５】
アルミノシリケート非晶質体は、比表面積が１ｍ２　／ｇ以上であることが好ましい。比表面積が１ｍ２　／ｇ以上であると、イオン除去反応が進行しやすくなるという利点がある。
【００１６】
アルミノシリケート非晶質体は、非晶質であるため結晶構造は持たないが、各三成分系に存在するＭＯ・Ａｌ２　Ｏ３　・２ＳｉＯ２　や２ＭＯ・Ａｌ２　Ｏ３　・ＳｉＯ２　などの結晶相と類似した化学組成に調整して作製した非晶質体では、それらの結晶とよく似た短距離構造を有しており、いわばそれらの前駆体構造をしていると言える。
【００１７】
以上のことから、アルミノシリケート非晶質体は、一般式ｘＭＯ・ｙＡｌ２　Ｏ３　・ｚＳｉＯ２　（Ｍ＝Ｍｇ，Ｃａ，Ｓｒ，Ｂａ）で表されるアルミノシリケート非晶質体である。ここで、０．１≦ｘ≦０．８、０．１≦ｙ≦０．８、０．１≦ｚ≦０．８の範囲にある。このアルミノシリケート非晶質体は、重金属イオンの除去が高度に選択的である。この結果、重金属イオンに対して高い選択除去能を有するアルミノシリケート非晶質体を提供できる。
【００１８】
つぎに、アルミノシリケート非晶質体の製造方法について説明する。
アルミノシリケート非晶質体の製造方法は以下の工程を含む。
【００１９】
まず、アルカリ土類、アルミナ、シリカ源となる原料粉末を秤量・混合する工程である。
アルカリ土類、アルミナ、シリカ源となる原料粉末は、合成しようとする組成に合わせて秤量する。
【００２０】
アルカリ土類源となる化合物は、アルカリ土類の炭酸塩や水酸化物を採用することができる。このほかアルカリ土類の硝酸塩、硫酸塩、シュウ酸塩などを採用することができる。
【００２１】
アルミナ、シリカ源としては、各種の粘土鉱物が採用できる。具体的にはカオリナイト、ハロイサイト、ディッカイト、アロファン、イモゴライト、パイロフィライトなどがある。
アルミナ、シリカ源としては、このほかアルミナシリカゲル、シリカゾル、アルミナゾル、γ−アルミナ、ベーマイト、シリカゲル、アルミナゲルなどが採用できる。
【００２２】
つぎに、混合した粉末を粉砕し、メカノケミカルな反応を引き起こさせる工程である。
メカノケミカルな反応を引き起こす手段としてはボールミルによる粉砕を挙げることができる。メカノケミカルな反応を引き起こさせる粉砕の時間は、１時間以上であることが好ましい。粉砕時間が１時間以上であると、粉砕により目的相が生成しやすくなるという利点がある。
【００２３】
メカノケミカルな反応を引き起こす手段は、ボールミルによる粉砕に限定されない。このほか、振動ミル、アトリッションミルなどを採用できる。
【００２４】
つぎに、この粉末またはその成形体を加熱処理する工程である。
加熱温度は７００〜８５０℃の範囲にあることが好ましい。加熱温度が７００℃以上であると、粉砕した試料中で反応が進み、目的相ができやすくなるという利点がある。加熱温度が８５０℃以下であると、結晶相の生成を抑えることができるという利点がある。
【００２５】
加熱時間は１時間以上であることが好ましい。加熱時間が１時間以上であると、反応が十分に進行して目的相の生成量が多くなるという利点がある。
【００２６】
このアルカリ土類アルミノシリケート非晶質体は、天然資源として大量に賦存する炭酸塩鉱物や粘土鉱物などの他、産業廃棄物などを原料に用い、比較的単純なプロセスを用いて大量に合成できる長所を持っている。
【００２７】
以上のことから、アルミノシリケート非晶質体の製造方法は、以下の工程を含む製造方法である。（イ）アルカリ土類、アルミナ、シリカ源となる原料粉末を秤量・混合する工程。（ロ）混合した粉末を粉砕し、メカノケミカルな反応を引き起こさせる工程。（ハ）この粉末またはその成形体を加熱処理する工程。この製造方法によれば、活性化されたアルミノシリケート非晶質体を得ることができ、重金属イオンに対して高い選択除去能を有するアルミノシリケート非晶質体を提供できる。
【００２８】
つぎに、重金属イオン除去材料について説明する。
重金属イオン除去材料は、上述のアルミノシリケート非晶質体を含むものである。重金属イオン除去材料としては、アルミノシリケート非晶質体を粒状やペレット状に成形したものを採用することができる。重金属イオン除去材料は、この粒状やペレット状に成形したものに限定されない。このほか、レンガ状、ブロック状、円筒状などを採用できる。
【００２９】
以上のことから、重金属イオン除去材料は、上述のアルミノシリケート非晶質体を含むものである。これによれば、重金属イオンに対して高い選択除去能を有する重金属イオン除去材料を提供できる。
【００３０】
なお、本発明は上述の実施の形態に限らず本発明の要旨を逸脱することなくその他種々の構成を採り得ることはもちろんである。
【００３１】
【実施例】
つぎに、本発明にかかる実施例について具体的に説明する。ただし、本発明はこれら実施例に限定されるものではないことはもちろんである。
【００３２】
最初に、アルカリ土類アルミノシリケート非晶質体の調製方法について実施例により説明する。実施例において、調製に使用した原料は以下のとおりである。
2004051457.tif 000002
【００３３】
［実施例１］
ここでは、炭酸カルシウムとカオリナイトからのＣａＡｌ２　Ｓｉ２　Ｏ８　組成（ｘ＝０．２５、ｙ＝０．２５、ｚ＝０．５）のカルシウムアルミノシリケート非晶質体の調製方法について説明する。内容積８０ｍｌのアルミナ製ポットに炭酸カルシウム１．４ｇとカオリナイト３．４ｇを蒸留水３５ｍｌとともに入れ、これに５ｍｍ直径のアルミナボールを３００個入れて遊星回転型ボールミル（伊藤製作所株式会社製ＬＡ−ＰＯ１）を用いて３００ｒｐｍの回転数で１，３，６，１２，または２４時間粉砕した。この粉砕物を１１０℃の恒温槽中で一晩乾燥した。この乾燥物を乳鉢で解砕し、試料１ｇあたり１．５ｍｌに相当する蒸留水を加えて練り混ぜた。これを電気炉に入れて毎分１０℃の速さで８００℃まで昇温し、その温度で２４時間保持後、炉内で冷却した。
【００３４】
［実施例２］
実施例１で作製した粉砕物（乳鉢で解砕したもの）約１ｇを直径１ｃｍの金型に入れ、９８ＭＰａの圧力でペレット状に成形した。この成形体を実施例１と同様に加熱処理した。
【００３５】
［実施例３］
つぎに、水酸化カルシウムとカオリナイトから実施例１と同じ組成物を調製する方法について説明する。実施例１と同じポットに水酸化カルシウム１．１２ｇとカオリナイト３．８９ｇを入れ、これに５ｍｍ直径のアルミナボールを３００個入れて遊星回転型ボールミルを用いて３００ｒｐｍの回転数で１，３，６，１２，または２４時間粉砕した。この粉砕物を実施例１と同様に加熱処理した。
【００３６】
［実施例４］
ここでは、炭酸バリウムとハロイサイトからＢａＡｌ２　Ｓｉ２　Ｏ８　組成（ｘ＝０．２５、ｙ＝０．２５、ｚ＝０．５）のバリウムアルミノシリケート非晶質体の調製方法について説明するが、出発原料として炭酸バリウム１．７３ｇとニュージーランドハロイサイト３．２７ｇを用いた以外は、実施例１と同様である。
【００３７】
つぎに、試料のキャラクタリゼーションについて説明する。調製した試料について、必要に応じて以下の方法を用いて、キャラクタリゼーションを行った。
【００３８】
・粉末Ｘ線回折（ＸＲＤ）による結晶相の同定
・２９Ｓｉおよび２７Ａｌマジックアングルスピニング（ＭＡＳ）核磁気共鳴（Ｎ
ＭＲ）スペクトル測定によるＳｉおよびＡｌ原子の周りの局所構造の調査
・レーザー回折法による粒度分布の測定
・窒素ガス吸着法による比表面積の測定
・ペレット試料の圧縮強度の測定
【００３９】
ＸＲＤ測定に使用した装置は、島津製作所株式会社製ＸＲＤ−６１００であり、測定条件は以下に示した。
2004051457.tif 000003
【００４０】
２９Ｓｉおよび２７Ａｌ　ＭＡＳ　ＮＭＲスペクトル測定に使用した装置は、Ｖａｒｉａｎ社製Ｕｎｉｔｙ５００であり、測定条件は以下に示した。
2004051457.tif 000004
【００４１】
レーザー回折法による粒度分布の測定に使用した装置は、日機装株式会社製マイクロトラック粒度分析計７９９５−３０ＳＰＡであり、試料粉末を０．５Ｎの水酸化ナトリウムでｐＨ＝９に調整した蒸留水に分散させて測定した。
【００４２】
窒素ガス吸着法による比表面積の測定に使用した装置は、Ｑｕａｎｔａ　Ｃｈｒｏｍｅ社製Ａｕｔｏｓｏｒｂ−１であり、測定条件は以下に示した。
前処理　　　　　　１８０℃，５時間脱気
測定相対圧範囲　　０．０１５〜０．９９
平衡時間　　　　　２ｍｉｎ
測定温度　　　　　−１９６℃
【００４３】
ペレット試料の圧縮強度の測定に使用した装置は、島津製作所株式会社製万能試験機ＡＵＴＯＧＲＡＰＨ　ＤＣＳ−ＲＩＯＴＳであり、測定条件は以下に示した。
ロードセル　　　　５００ｋｇｆ
試験速度　　　　　０．５ｍｍ／ｍｉｎ
【００４４】
つぎに、非晶質アルカリ土類アルミノシリケートのキャラクタリゼーションについて説明する。
まず、ＸＲＤにより構造を解析した結果について説明する。実施例１および３で作製した非晶質カルシウムアルミノシリケート試料のＸＲＤ図形において、回折角２θ＝２６°付近にブロードなハローが見られるだけで結晶相の存在を示すピークは認められず、非晶質であることが分かる。
【００４５】
また、実施例４で作製した非晶質バリウムアルミノシリケート試料のＸＲＤ図形も同様に回折角２θ＝２７°付近にブロードなハロー図形を示し、非晶質であることが分かる。
【００４６】
つぎに、実施例１で作製した非晶質カルシウムアルミノシリケート試料の２９Ｓｉ　ＭＡＳ　ＮＭＲスペクトルにおいて、−８６ｐｐｍに明瞭なピークと−１２２ｐｐｍに弱いピークとが見られる。−８６ｐｐｍのピークは、実施例１の粉砕試料を９００℃に熱処理して得られる層状構造のカルシウムアルミノシリケート結晶（ＣａＡｌ２　Ｓｉ２　Ｏ８　）で見られるピーク位置と一致する。一方、−１２２ｐｐｍのピークは三次元網目状構造の非晶質シリカのピーク位置と一致する。
【００４７】
つぎに、実施例１で作製した非晶質カルシウムアルミノシリケート試料の２７Ａｌ　ＭＡＳ　ＮＭＲスペクトルにおいて、５４ｐｐｍに明瞭なピークと１３　ｐｐｍに弱いピークとが見られる。これらの２つのピークは、実施例１の粉砕試料を９００℃に熱処理して得られる層状構造のカルシウムアルミノシリケート結晶（ＣａＡｌ２　Ｓｉ２　Ｏ８　）で見られる５８と１３ｐｐｍのピーク位置と一致する。
【００４８】
また、実施例４で作製した非晶質バリウムアルミノシリケート試料の２９Ｓｉ　ＭＡＳ　ＮＭＲスペクトルは、−８７ｐｐｍに明瞭なピークと−１０８ｐｐｍに弱いピークを示し、−８７ｐｐｍのピーク位置は同じ粉砕試料を１０００℃に熱処理して得られる層状構造のヘキサセルシアンの−８８ｐｐｍとよく一致する。２７Ａｌ　ＭＡＳ　ＮＭＲスペクトルは、５６ｐｐｍに明瞭なピークと１３ｐｐｍに弱いピークを示し、同様にヘキサセルシアン試料で見られる５９と１３ｐｐｍの各ピーク位置とよく一致する。
【００４９】
これらのＸＲＤと２９Ｓｉ、２７Ａｌ　ＭＡＳ　ＮＭＲの結果から、実施例１、３および４で作製した非晶質アルミノシリケート試料は非晶質であるが、局所的にはそれぞれの結晶相の構造とよく似た構造をしており、単なる三成分の混合状態ではないと考えられる。
【００５０】
つぎに、実施例１で作製した非晶質カルシウムアルミノシリケートの粒径について説明する。粉砕前の原料のカオリナイトと炭酸カルシウム粉末の平均粒径および１，３，６，１２，２４時間粉砕した各試料の平均粒径を求めた。その結果を表１に示すが、この分析から粉砕処理が混合粉体の粒径を微細化するのに効果的であることが分かる。
【００５１】
【表１】
2004051457.tif 000005
【００５２】
つぎに、窒素ガス吸着法による比表面積の求め方について説明する。液体窒素温度で試料への窒素ガスの吸着・脱離等温線を測定し、得られた等温線データからＢＥＴ多点法により比表面積を算出した。
【００５３】
実施例１で作製した非晶質カルシウムアルミノシリケートの比表面積について説明する。２４時間粉砕試料の比表面積が８５．６ｍ２　／ｇであったのに対して、これを８００℃で熱処理して得られた非晶質カルシウムアルミノシリケートの比表面積は４５．５ｍ２　／ｇであった。
【００５４】
つぎに、実施例４で作製した非晶質バリウムアルミノシリケート各試料の比表面積は、調製の際の粉砕時間を１，１２，２４時間と長くするに従って１０．７，２３．３，３６．８ｍ２　／ｇと増加した。
【００５５】
実施例１の粉砕試料を成形した試料と、それを８００℃で熱処理して作製した実施例２の非晶質カルシウムアルミノシリケートペレットに対して、測定した圧縮強度について説明する。この特性は、重金属イオンを水質環境から除去しようとする際に、一般的には粒状やペレット状にして用いることから重要となる。
【００５６】
実施例１の粉砕試料を成形した試料ペレットでは、圧縮強度は６．２ＭＰａであった。
【００５７】
実施例２で作製したペレットでは、圧縮強度は　＞５６ＭＰａで、十分な強度を有していることが分かった。
【００５８】
つぎに、重金属イオン除去特性の評価方法について説明する。標準的な実験方法は次の通りである。
【００５９】
脱イオン水に除去対象の金属塩化物を既知の濃度になるように加えて調製した水溶液５０ｍｌを容器に入れ、これに０．１ｇの試料を入れて２４時間スターラ撹拌しながら反応させた。これを遠心分離器を用いて８０００ｒｐｍで２０分遠心固液分離し、これを脱イオン水を用いて同じ条件で３回遠心洗浄した。固液分離して得た溶液と洗浄液とを全量合わせて分析用原液とした。
【００６０】
イオン除去実験に用いた試薬は以下の通りである。
2004051457.tif 000006
【００６１】
除去実験前後の溶液中の各イオン濃度は、以下の方法を用いて分析した。
・Ｎａ，Ｋイオン　　炎光発光分析法（株式会社コタキ製作所製ＦＩＰ−３）
・Ｍｇ，Ｃａ，Ｓｒ，Ｂａ，Ｎｉ，Ｃｏ，Ｃｕ，Ｚｎ，Ａｌ，Ｓｉイオン
誘導結合プラズマ発光分光分析法（セイコーインスツルメンツ株式会社製ＳＰＳ１５００ＶＲ）
【００６２】
検量線作成用の標準溶液には以下の試薬を用いた。
2004051457.tif 000007
【００６３】
イオン除去率（Ｕｉｏｎ　）は下式より算出した。
Ｕｉｏｎ　＝（Ｃｉｎｉｔｉａｌ　−Ｃｆｉｎａｌ　）×１００／Ｃｉｎｉｔｉａｌ　
ただし、Ｃｉｎｉｔｉａｌ　とＣｆｉｎａｌ　はそれぞれイオン除去実験前後のイオン濃度である。
【００６４】
つぎに、重金属イオン除去特性の評価結果について説明する。
Ｎｉ２＋除去率の構造依存性について説明する。
実施例１で、粉砕２４時間で作製したＣａＡｌ２　Ｓｉ２　Ｏ８　組成の非晶質カルシウムアルミノシリケート試料と、比較の目的で層状構造のＣａＡｌ２　Ｓｉ２　Ｏ８　結晶試料、三次元網目状構造のアノーサイト結晶試料について、室温（２５℃）で１ｍｍｏｌ／ｌの濃度のＮｉ２＋を含む溶液からのＮｉ２＋の除去率を求めた。
【００６５】
なお、層状構造のＣａＡｌ２　Ｓｉ２　Ｏ８　結晶試料は実施例１と同じ条件で粉砕した試料を９００℃で、三次元網目状構造のアノーサイト結晶試料は同様に１０００℃で熱処理して得た。Ｎｉ２＋除去率を表２に示すが、この分析からＣａＡｌ２　Ｓｉ２　Ｏ８　の構造状態と溶液から除去されたＮｉ２＋の割合との関係が明らかであり、非晶質試料が最も好ましい結果を与えていることが分かる。
【００６６】
【表２】
2004051457.tif 000008
【００６７】
Ｎｉ２＋除去率の粉砕時間依存性について説明する。
実施例４の方法で、１，１２，２４時間粉砕した各試料を８００℃で熱処理して３種類の非晶質ＢａＡｌ２　Ｓｉ２　Ｏ８　試料を作製し、室温（２５℃）で１ｍｍｏｌ／ｌの濃度のＮｉ２＋を含む溶液からのＮｉ２＋の除去率を調べた。その結果を表３に示すが、この分析で、非晶質試料を作製する際の粉砕の効果が明らかであり、２４時間粉砕試料が最も好ましい結果を与えていることが分かる。
【００６８】
【表３】
2004051457.tif 000009
【００６９】
Ｎｉ２＋除去率のｐＨ依存性について説明する。
溶液のｐＨを一定に保ちながら、非晶質ＣａＡｌ２　Ｓｉ２　Ｏ８　試料（実施例１、粉砕２４時間、８００℃熱処理試料）、ＣａＣＯ３　とカオリナイトの１：１（モル比）混合物試料（実施例１の混合試料）およびブランク試料（固相試料なし）について、室温（２５℃）で１ｍｍｏｌ／ｌの濃度のＮｉ２＋を含む溶液からのＮｉ２＋の除去率を求めた。溶液のｐＨは、０．５Ｎ濃度のＨＣｌまたはＮａＯＨ溶液で、メトロノームシバタ株式会社製自動滴定装置７１６ＤＭＳ　Ｔｉｔｒｉｎｏおよび交換ユニット７３９−Ｇ／Ｔ−２０Ｂを用いて自動調整した。この比較分析実験で、特定のｐＨにおいて本試料によって溶液から除去されたＮｉ２＋の割合が分かる。３つの試料に対して得られたデータのプロットは、図１で与えられる。
【００７０】
混合試料では、ブランク試料におけるＮｉ２＋除去率のｐＨ変化と比べて、ほとんど違いが認められない。これに対して、非晶質試料では、それらの試料よりも明らかに低いｐＨ領域からＮｉ２＋除去率が高くなる。この性質は、水質環境中に何らかの原因によって環境汚染した重金属イオンを分離、回収する際の応用に対して特に関連がある。
【００７１】
Ｎｉ２＋除去率の溶液濃度および溶液温度依存性について説明する。
非晶質ＣａＡｌ２　Ｓｉ２　Ｏ８　試料（実施例１、粉砕２４時間、８００℃熱処理試料）について、室温（２５℃）および高温（６０℃）で０．１〜１０ｍｍｏｌ／ｌの濃度のＮｉ２＋を含む溶液からのＮｉ２＋の除去率を求めた。この分析実験で、溶液中のＮｉ２＋濃度の除去率への影響と溶液温度の影響とが分かる。室温（２５℃）および高温（６０℃）で得られたデータのプロットは、図２で与えられる。
【００７２】
いずれの温度でも濃度が薄くなるに従い除去率が高くなる。室温（２５℃）では、Ｎｉ２＋濃度が０．４〜０．５ｍｍｏｌ／ｌ以下で、高温（６０℃）では、Ｎｉ２＋濃度が１〜５ｍｍｏｌ／ｌ以下で除去率がほぼ１００％になる。この性質は、比較的低濃度の重金属イオンによる水質環境汚染に対する分離、回収の応用に対して特に好ましい。
【００７３】
Ｎｉ２＋の溶出実験について説明する。
高温（６０℃）で１ｍｍｏｌ／ｌの濃度のＮｉ２＋を含む溶液からのＮｉ２＋の除去率を求めた非晶質ＣａＡｌ２　Ｓｉ２　Ｏ８　試料（実施例１、粉砕２４時間、８００℃熱処理試料）に対して、１０ｍｍｏｌ／ｌの濃度のＣａＣｌ２　水溶液と６０℃で２４時間反応させ、除去したＮｉ２＋の溶出挙動について調べた。この分析実験で、除去イオンの再溶出のしやすさが分かる。その結果、Ｎｉ２＋の再溶出は全く認められなかった。
【００７４】
非晶質ＣａＡｌ２　Ｓｉ２　Ｏ８　試料について、各種陽イオンを含む各溶液からの各イオンの除去率について説明する。
非晶質ＣａＡｌ２　Ｓｉ２　Ｏ８　試料（実施例１、粉砕２４時間、８００℃熱処理試料）について、室温（２５℃）で１ｍｍｏｌ／ｌの濃度のＮｉ２＋，Ｃｏ２＋，Ｃｕ２＋，Ｚｎ２＋，Ｍｇ２＋，Ｓｒ２＋，Ｂａ２＋，Ｎａ＋　，Ｋ＋　を含む各溶液からの各イオン除去率を求めた。この分析実験で、溶液中の各イオンに対する除去率が分かる。
【００７５】
得られた各イオンに対する除去率を表４に示す。アルカリ（Ｎａ＋　，Ｋ＋　）およびアルカリ土類イオン（Ｍｇ２＋，Ｓｒ２＋，Ｂａ２＋）に対する除去率と比べ、重金属イオン（Ｎｉ２＋，Ｃｏ２＋，Ｃｕ２＋，Ｚｎ２＋）に対する除去率が明らかに高い。つまり、重金属イオンに対する高い選択性が認められ、重金属イオン除去材料として好ましい性質を有していることが分かる。
【００７６】
【表４】
2004051457.tif 000010
【００７７】
非晶質ＢａＡｌ２　Ｓｉ２　Ｏ８　試料について、各種陽イオンを含む各溶液からの各イオンの除去率について説明する。
非晶質ＢａＡｌ２　Ｓｉ２　Ｏ８　試料（実施例４、粉砕２４時間、８００℃熱処理試料）について、室温（２５℃）で１ｍｍｏｌ／ｌの濃度のＮｉ２＋，Ｃｏ２＋，Ｃｕ２＋，Ｚｎ２＋，Ｍｇ２＋，Ｃａ２＋，Ｓｒ２＋を含む各溶液からの各イオン除去率を求めた。この分析実験で、溶液中の各イオンに対する除去率が分かる。得られた各イオンに対する除去率を表５に示す。アルカリ土類イオン（Ｍｇ２＋，Ｃａ２＋，Ｓｒ２＋）に対する除去率と比べ、重金属イオン（Ｎｉ２＋，Ｃｏ２＋，Ｃｕ２＋，Ｚｎ２＋）に対する除去率が明らかに高い。つまり、重金属イオンに対する高い選択性が認められ、重金属イオン除去材料として好ましい性質を有していることが分かる。
【００７８】
【表５】
2004051457.tif 000011
【００７９】
Ｎｉ２＋，Ｃｏ２＋，Ｃｕ２＋，Ｚｎ２＋共存下での除去実験について説明する。
非晶質ＣａＡｌ２　Ｓｉ２　Ｏ８　試料（実施例１、粉砕２４時間、８００℃熱処理試料）について、室温（２５℃）および高温（６０℃）でそれぞれ１ｍｍｏｌ／ｌの濃度のＮｉ２＋，Ｃｏ２＋，Ｃｕ２＋，Ｚｎ２＋を含む溶液からのイオン除去率について調べた。この分析実験で、共存する４つの各イオンに対する選択性を調べることができる。得られた各イオンに対する除去率を表６に示す。４つのイオンの中でＣｕ２＋に対する除去率だけが明らかに高い。表６からＣｕ２＋は４つのイオンの中でもっとも溶解度積１）が小さい。このことから、各イオンの溶解度積がイオン共存下での各イオンの除去率に影響していることが示唆される。
なお、Ｎｉ２＋の溶解度積は、「Ｈ．Ｆｒｅｉｓｅｒ　ａｎｄ　Ｑ．Ｆｅｒｎａｎｄｏ，（藤永太一郎、関戸栄一訳）イオン平衡−分析化学における−（１９６７）ｐ．２５２，化学同人」から求めた。
【００８０】
【表６】
2004051457.tif 000012
【００８１】
Ｎｉ２＋，Ｃｏ２＋，Ｚｎ２＋共存下での除去実験について説明する。
非晶質ＣａＡｌ２　Ｓｉ２　Ｏ８　試料（実施例１、粉砕２４時間、８００℃熱処理試料）について、室温（２５℃）および高温（６０℃）で１ｍｍｏｌ／ｌの濃度のＮｉ２＋，Ｃｏ２＋，Ｚｎ２＋を含む溶液からのイオン除去率について調べた。この分析実験で、３つのイオンに対する選択性を調べることができる。得られた各イオンに対する除去率を表７に示す。室温では３つのイオンに対する除去率に大きな違いはみられないが、高温ではＣｏ２＋よりもＺｎ２＋とＮｉ２＋に対する除去率が高い。
【００８２】
【表７】
2004051457.tif 000013
【００８３】
Ｎｉ２＋，Ｃｏ２＋共存下での除去実験について説明する。
非晶質ＣａＡｌ２　Ｓｉ２　Ｏ８　試料（実施例１、粉砕２４時間、８００℃熱処理試料）について、室温（２５℃）および高温（６０℃）で１ｍｍｏｌ／ｌの濃度のＮｉ２＋とＣｏ２＋を含む溶液からのイオン除去率について調べた。この分析実験で、２つのイオンに対する選択性を調べることができる。得られた各イオンに対する除去率を表８に示す。Ｎｉ２＋とＣｏ２＋では、除去率は同程度であり、選択性は認められない。
【００８４】
【表８】
2004051457.tif 000014
【００８５】
つまり、重金属イオン共存下での除去実験の結果から、共存する重金属イオンに対して、本非晶質ＣａＡｌ２　Ｓｉ２　Ｏ８　試料は、各イオンの溶解度積に対応した選択性を有しており、共存する重金属イオンをある程度個別に分離しながら除去できる性質を持っていることが分かる。これは重金属イオン除去材料として大変好ましい性質である。
【００８６】
以上のことから、本実施例によれば、粉砕によるメカノケミカルな作用により原料粉末が活性化され、目的相である非晶質アルカリ土類アルミノシリケート相の生成が容易になった。また、粉砕により原料を混合する段階で平均粒径を小さくすることにより、試料全体の比表面積が大きくなり、熱処理後でもある程度比表面積の大きな試料が作製できた。さらにこの効果により、成形性も良好となり、圧縮強度の大きなペレット試料も作製できた。
【００８７】
その結果、弱酸性から中性のｐＨ領域の水溶液中に存在する重金属イオンを選択的に除去できる能力が得られた。また、一旦除去した重金属イオンは、容易には再溶出しなかった。さらに、除去する重金属イオンの溶解度積に違いがある場合には、それらの重金属イオンを分離・回収できる能力も併せ持っていた。
このように、非晶質アルカリ土類アルミノシリケートを含むものは優れた重金属イオン除去材料であることが確認できた。
【００８８】
［参考文献］
１）日本化学会編、“化学便覧　基礎編ＩＩ”　（１９６６）丸善
ただし、Ｎｉ２＋は除く。
【００８９】
【発明の効果】
本発明は、以下に記載されるような効果を奏する。
一般式ｘＭＯ・ｙＡｌ２　Ｏ３　・ｚＳｉＯ２　（Ｍ＝Ｍｇ，Ｃａ，Ｓｒ，Ｂａ）で表されるアルミノシリケート非晶質体とすることにより、重金属イオンに対して高い選択除去能を有するアルミノシリケート非晶質体を提供できる。
【００９０】
アルカリ土類、アルミナ、シリカ源となる原料粉末を秤量・混合する工程、混合した粉末を粉砕し、メカノケミカルな反応を引き起こさせる工程、この粉末またはその成形体を加熱処理する工程を含む製造方法とすることにより、活性化されたアルミノシリケート非晶質体を得ることができ、重金属イオンに対して高い選択除去能を有するアルミノシリケート非晶質体を提供できる。
【００９１】
上述のアルミノシリケート非晶質体を含む重金属イオン除去材料とすることにより、重金属イオンに対して高い選択除去能を有する重金属イオン除去材料を提供できる。
【図面の簡単な説明】
【図１】
非晶質ＣａＡｌ２　Ｓｉ２　Ｏ８　試料と、比較試料であるブランク試料（試料なし）、ＣａＡｌ２　Ｓｉ２　Ｏ８　組成の混合試料（カオリナイトと炭酸カルシウムを混合）のＮｉ２＋除去実験終了時のｐＨとＮｉ２＋除去率との関係を示す図である。
【図２】
非晶質ＣａＡｌ２　Ｓｉ２　Ｏ８　試料の室温（２５℃）および高温（６０℃）での溶液中の初期Ｎｉ２＋濃度とＮｉ２＋除去率との関係を示す図である。
【図１】
2004051457.tif 000015
【図２】
2004051457.tif 000016